(57)【特許請求の範囲】
【請求項１】
粗製リン酸液に対し、酸化カルシウム、酸化マグネシウム、水酸化カルシウム、水酸化マグネシウム、炭酸カルシウム、炭酸マグネシウム及びドロマイトからなる群から選ばれた１種以上よりなり且つ炭酸カルシウム及び炭酸マグネシウムのうちの１種又は２種の含有量が３０重量％以下であるアルカリ土類金属化合物を主成分とする粉末を、粗製リン酸液中のＰ2Ｏ5とアルカリ土類金属化合物中のＭ（但しＭ＝Ｃａ，Ｍｇ）のモル比がＰ2Ｏ5／Ｍ＝０．１０〜０．４５となる割合で反応させて得られるＭＨＰＯ4 及び／又はＭＨＰＯ4・ｎＨ2Ｏ（但しｎ＝１〜３）を主成分とする粉末状リン酸肥料組成物。
【請求項２】
前記アルカリ土類金属化合物を主成分とする粉末の粒度が６００μｍ以下であることを特徴とする請求項１記載の粉末状リン酸肥料組成物。
【発明の詳細な説明】
【０００１】
【産業上の利用分野】
本発明は、クエン酸溶解性Ｐ2Ｏ5を多量に含み水溶性Ｐ2Ｏ5が少ない緩効性の粉末状リン酸肥料組成物を提供することを目的とするものである。
【０００２】
【従来の技術】
リン酸質肥料には、過リン酸石灰、重過リン酸石灰のように主成分が水溶性Ｐ2Ｏ5から成る速効性のリン酸質肥料と、熔性リン肥のように水溶性Ｐ2Ｏ5をほとんど含まず、作物の成育過程において根部から出る酸に溶解する性質を有するクエン酸溶解性（以下ク溶性と呼ぶ）Ｐ2Ｏ5を含むものがある。これらの他には、両形態のＰ2Ｏ5を含有する肥料も製造されている。例えば、特開昭５８−６０６８６号、特開昭５８−９１０９３号で提示されるリン酸質肥料や、(1)熔性リン肥と過リン酸石灰（又は重過リン酸石灰）とリン酸液から製造したもの、(2) 熔性リン肥と重過リン酸石灰又はリン酸液から製造したもの、(3) フェロニッケルスラグ中のマグネシウムをリン酸・硫酸混合液で加熱分解しリン酸マグネシウムに変化させたもの等が存在する。
【０００３】
水溶性Ｐ2Ｏ5は作物の生育初期には必要であるが、土壌中の鉄、アルミニウム等と反応することによって時間の経過とともに難溶化し、速効性を喪失してしまう。一方、ク溶性Ｐ2Ｏ5は緩効性であることからＰ2Ｏ5の固定されやすい土壌では特に有効で、火山灰質粘性土（非晶質ケイ酸アルミニウム等を多く含有する土）のようなリン酸吸収係数の高い土壌で効果を発揮する。
【０００４】
【発明が解決しようとする課題】
リン酸吸収係数の高い土壌の改良用肥料はＰ2Ｏ5の有効利用を考えた場合、含有するＰ2Ｏ5の形態が出来るだけク溶性Ｐ2Ｏ5であることが好ましい。公知の肥料としては、熔性リン肥、骨粉等があるが、熔性リン肥は、ク溶性Ｐ2Ｏ5で２０〜２５重量％が限度であり、製法上含有量を増やすのは困難であるため、Ｐ2Ｏ成分が不足の土壌には多量に施肥しなければならないこと、骨粉はク溶性Ｐ2Ｏ5を３０〜４０重量％含有するが、昨今の牛海綿状脳症（狂牛病）問題以来利用が避けられていることから、これらに変わる新しいク溶性リン酸質肥料の開発が急務となっていた。
【０００５】
【課題を解決するための手段】
本発明者らは鋭意研究の結果、粗製リン酸液に対し、酸化カルシウム、酸化マグネシウム、水酸化カルシウム、水酸化マグネシウム、 炭酸カルシウム、炭酸マグネシウム及びドロマイトからなる群から選ばれた１種以上よりなり且つ炭酸カルシウム及び炭酸マグネシウムのうちの１種又は２種の含有量が３０重量％以下であるアルカリ土類金属化合物を主成分とする粉末を、粗製リン酸液中のＰ2Ｏ5とアルカリ土類金属化合物中のＭ（但しＭ＝Ｃａ，Ｍｇ）のモル比がＰ2Ｏ5／Ｍ＝０．１０〜０．４５となる割合で反応させて得られるＭＨＰＯ4 及び／又はＭＨＰＯ4・ｎＨ2Ｏ（但しｎ＝１〜３）を主成分とする粉末状リン酸肥料組成物が、流動性が良好な結晶性の粉末で、粉体輸送・計量時の付着・固結がほとんどなく、造粒するのに最適であり、それ自身も水溶性Ｐ2Ｏ5含有量が少なくク溶性Ｐ2Ｏ5含有量が多く、前述の問題を解決し得るものであることを見い出し、本発明を完成させるに至った。以下、本発明について詳細に説明する。
【０００６】
粗製リン酸液中の正リン酸（Ｈ3ＰＯ4）と、酸化カルシウム（ＣａＯ）、酸化マグネシウム（ＭｇＯ）、水酸化カルシウム（Ｃａ（ＯＨ）2）、水酸化マグネシウム（Ｍｇ（ＯＨ）2）、炭酸カルシウム（ＣａＣＯ3）、炭酸マグネシウム（ＭｇＣＯ3 ）との反応は、主に以下の化学式(1)〜(18)に従う（ドロマイト；Ｃａ・Ｍｇ（ＣＯ3）2は炭酸カルシウムと炭酸マグネシウムの混合物として取り扱う）。
CaO + 2H3PO4 → Ca(H2PO4)2・H2O …(1)
Ca(OH)2 + 2H3PO4  → Ca(H2PO4)2・H2O + H2O …(2)
CaCO3 + 2H3PO4  → Ca(H2PO4)2・H2O + CO2 …(3)
CaO + H3PO4→ CaHPO4+ H2O…(4)
Ca(OH)2 + H3PO4→ CaHPO4 + 2H2O …(5)
CaCO3 + H3PO4 → CaHPO4 + CO2 …(6)
Ca(H2PO4)2 ・H2O + CaO → 2CaHPO4 + 2H2O …(7)
Ca(H2PO4)2 ・H2O + Ca(OH)2 → 2CaHPO4 + 3H2O …(8)
Ca(H2PO4)2 ・H2O + CaCO3 → 2CaHPO4 + 2H2O …(9)
MgO + 2H3PO4 + 2H2O→ Mg(H2PO4)2・2H2O …(10)
Mg(OH)2 + 2H3PO4 + H2O → Mg(H2PO4)2・2H2O …(11)
MgCO3 + 2H3PO4 + H2O → Mg(H2PO4)2・2H2O …(12)
MgO + H3PO4 + 2H2O → MgHPO4・3H2O …(13)
Mg(OH)2 + H3PO4 + H2O → MgHPO4・3H2O …(14)
MgCO3 + H3PO4 + 2H2O → MgHPO4・3H2O …(15)
Mg(H2PO4)2・2H2O + MgO + 3H2O → 2MgHPO4・3H2O …(16)
Mg(H2PO4)2・2H2O + Mg(OH)2 + 2H2O → 2MgHPO4・3H2O …(17)
Mg(H2PO4)2・2H2O + MgCO3 + 3H2O → 2MgHPO4・3H2O …(18)
初期に起こる反応は、第一リン酸塩であるＭ（Ｈ2ＰＯ4）2 ・ｎＨ2Ｏ（水溶性リン酸塩）の生成反応（化学式(1) 〜(3)、(10)〜(12)）である。これは、反応系のＨ3ＰＯ4濃度が局所的に高濃度となり、一分子当たりのＰ2Ｏ5含有量が多い第一リン酸塩が生成しやすくなるからである。生成する第一リン酸塩は、結晶が微細なことと、余剰水分に溶解して粘度を増加させることから、反応初期は粘性を帯びて団粒状になる。
【０００７】
反応が進行するに従って、第二リン酸塩であるＭＨＰＯ4及び／又はＭＨＰＯ4・ｎＨ2Ｏ（ク溶性リン酸塩）が生成する化学式(4)〜(9)と化学式(13)〜(18)の反応が主体となり、余剰水分を媒体としてアルカリ土類金属化合物とＨ3ＰＯ4、第一リン酸塩との間で行われる。この際、ＭＯ、Ｍ（ＯＨ）2は反応性が高く、上記の反応は速やかに進行し、反応熱によって系全体が高温になるため、低温（３５℃以下）では生成しない第二リン酸カルシウム無水物及び／又は第二リン酸マグネシウム三水和物が生成する。これに対して、ＭＣＯ3は第二リン酸塩の生成反応がゆっくり進行し、反応の終結に長時間を必要とする。
【０００８】
粗製リン酸液に対し、アルカリ土類金属化合物を、Ｐ2Ｏ5とＭのモル比がＰ2Ｏ5／Ｍ＝０．１０〜０．４５（但しＭ＝Ｃａ，Ｍｇ）となる割合で反応させると、結晶性の高い第二リン酸塩が多量に生成し、且つ余剰水分が蒸発及び結晶水として取り込まれることから、付着・凝集性が低減され流動性に優れた粉末となる。Ｐ2Ｏ5とＭのモル比は、Ｐ2Ｏ5／Ｍ＝０．１０〜０．４５である事が必要で０．２０〜０．４０の範囲がより好ましい。Ｐ2Ｏ5／Ｍ＝０．５０では、理論上はアルカリ土類金属化合物とＰ2 Ｏ5の全てが第二リン酸塩に変化する割合であるが、実際には反応が不均一であることから第一リン酸塩が多量に残存し、粘性が増大して組成物の物性に悪影響を及ぼす。モル比が０．５０以上の場合はＰ2Ｏ5が過剰で、化学式(4)〜(9)と化学式(13)〜(18)の反応が起きにくく、生成するほとんどのリン酸塩が第一リン酸塩になる。そのため水溶性Ｐ2 Ｏ5が増加し、粘性が増大して粒子が凝集し大きな塊になってしまい、粉末として得られない。モル比が０．１０未満の場合は、未反応アルカリ土類金属化合物粉末が付着・凝集性を増加させる原因となることと、系全体のＰ2Ｏ5含有量が減少してリン酸質肥料としての価値が低くなることから、あまり好ましくない。
【０００９】
粗製リン酸液は、リン鉱石から湿式法で製造した未精製の濃縮リン酸液で、Ｐ2Ｏ5成分を主にＨ3ＰＯ4の形で含有しているものである。既存の粗製リン酸液は、Ｐ2Ｏ5換算で４４〜４８重量部程度の濃度を有し、この濃度範囲であれば本発明の原料として問題なく使用できる。又、これよりも高濃度のものを利用することも可能である。
【００１０】
アルカリ土類金属化合物を主成分とする粉末としては、酸化カルシウム、酸化マグネシウム、水酸化カルシウム、水酸化マグネシウム、炭酸カルシウム、炭酸マ  グネシウム及びドロマイトからなる群から選ばれた１種又は２種以上の混合粉末で、且つ炭酸カルシウム及び炭酸マグネシウムのうちの１種又は２種の含有量が３０重量％以下であるものを用いる。炭酸カルシウム及び炭酸マグネシウムのうちの１種又は２種の含有量が３０重量％を越えて含有した場合は、炭酸カルシウム及び炭酸マグネシウムとＨ3ＰＯ4、第一リン酸塩による第二リン酸塩の生成反応がゆっくり進行し、反応の終結に長時間を必要とするため、第一リン酸塩の含有量が多い状態になり、粘性が増大して粒子が凝集し大きな塊になってしまうため好ましくない。又、他の不純物（鉄化合物、アルミニウム化合物等）が多量に混入しているものについては、不溶性リン酸塩を形成してＰ2Ｏ5を難溶化させる等の問題が生じるので好ましくない。
【００１１】
アルカリ土類金属化合物を主成分とする粉末の原材料としては、生石灰、焼成貝殻灰、軽焼マグネシア、軽焼ドロマイト、消石灰、水酸化マグネシウム、軽焼ド  ロマイト水和物（ドロマイトプラスター）、重質炭酸カルシウム、軽質炭酸カルシウム、貝殻粉末、苦土石灰粉末（ドロマイト粉末）等が挙げられ、このうちの１種又は２種以上を使用することが出来る。
【００１２】
アルカリ土類金属化合物を主成分とする粉末の粒度は、細かいほど反応性が良好であるが、一般の工業分野で使用されているものと同様の粒度、例えば６００μｍ以下であれば問題なく使用できる。
【００１３】
粗製リン酸液とアルカリ土類金属化合物を主成分とする粉末を反応させる装置は、両者を均一に混合撹拌できる装置であれば良く、装置の種類を問わず利用できる。
【００１４】
得られた粉末状リン酸肥料組成物は、ク溶性Ｐ2Ｏ5成分である第二リン酸塩を主成分とするリン酸質肥料として利用できる。又、この組成物は、粉体輸送・計量時の付着・固結がほとんどないことから、製造時の生産性の向上に寄与するだけでなく、粒状リン酸質肥料の製造に適した原料として利用できる。
【００１５】
前述の粉末状リン酸肥料組成物は、Ｈ3ＰＯ4を含有する水溶液を適量添加して造粒することによって、適度な硬度を有した造粒物に出来る。これは、粉末状リン酸肥料組成物に残存したＭＯ、Ｍ（ＯＨ）2、ＭＣＯ3がＨ3ＰＯ4と反応して第一リン酸塩の粘性物を形成し、この粘性物が粒子同士をしっかりと結合させて、造粒物を密度の高い状態にするからである。
【００１６】
Ｈ3ＰＯ4水溶液を粉末状リン酸肥料組成物１００重量部に対しＰ2Ｏ5換算で３．０〜８．０重量部の割合で添加した場合は、造粒に適した粘性を発現し、且つ適度な硬度を有した造粒物が得られる。３．０重量部未満の割合では第一リン酸塩の生成量が不足し、粒子同士を結合する力が弱まるので造粒性が悪化し、指先で簡単に潰せる程度の硬度の造粒物しか得られない。また、８．０重量部より多い割合では、第一リン酸塩の生成量が過剰であるため、粘性が高くなり過ぎて造粒性が悪化する。
【００１７】
造粒時に添加するＨ3ＰＯ4水溶液は、Ｈ3ＰＯ4をＰ2Ｏ5換算で１０重量部以上含有するものが良い。造粒の良し悪しはＰ2Ｏ5濃度に依存し、高濃度であるほど単位添加量当たりの増粘効果が高くなるので、Ｈ3ＰＯ4水溶液の使用量を減らすことができる。１０重量部未満の濃度では、Ｈ3ＰＯ4水溶液を多量に添加しなければ効果が低減するため好ましくない。
【００１８】
粉末状リン酸肥料組成物を造粒する際、既存の粒状肥料の製造工程で一般的に使用されている転動式造粒機、例えばパン型造粒機、回転ドラム式造粒機等を用いることによって容易に造粒できる。
【００１９】
得られた造粒物を加熱乾燥すると、造粒物中の未反応ＭＯ、Ｍ（ＯＨ）2と第一リン酸塩が反応して第二リン酸塩に変化する。この反応は、造粒物中の第一リン酸塩が余剰水分及び造粒時に添加したＨ3ＰＯ4水溶液の水分を媒体として行われる。特に加熱乾燥温度が１００〜３００℃の範囲では、化学式(7)(8)(16)(17)の反応が短期間で進行し、第一リン酸塩のほとんどが第二リン酸塩に変化する。同時に余剰水分が蒸発しＰ2Ｏ5成分が濃縮され、ク溶性Ｐ2Ｏ5を多く含有した粒状リン酸質肥料が得られる。この反応は、ＭＣＯ3と第一リン酸塩との間でも進行するが、非常に遅い反応であるためほとんど期待できない。故に、アルカリ土類金属炭酸塩を多く含有するリン酸肥料組成物については、本発明に記載の方法により造粒を行ったとしても水溶性Ｐ2Ｏ5を 低減することが困難であり好ましくない。最終的に造粒物中の余剰水分が１重量部以下まで低減すると、反応進行の状態に関わらず反応が停止し、成分が安定し た状態となる。１００℃未満では余剰水分が蒸発し難いこと、第二リン酸塩生成反応が徐々に進行するので成分が安定しないこと等から好ましくない。３００℃ 以上では、第二リン酸塩が熱分解してピロリン酸塩等の不溶性リン酸塩に変化するため好ましくない。
【００２０】
造粒物の加熱乾燥処理は、加熱乾燥温度を１００〜３００℃程度に設定できる装置であれば使用できるが、加熱乾燥時間を容易に調整できるロータリー式ドライヤー等の粒状肥料用の加熱乾燥機を使用することが好ましい。
【００２１】
得られた粒状リン酸質肥料は、ク溶性Ｐ2Ｏ5を多く含み、且つ水溶性Ｐ2 Ｏ5が少ないことから、長期に渡り肥効が期待できる。又、施肥時に飛散したり施肥後に雨水で流失してしまうことが少なくなるので、Ｐ2Ｏ5成分を有効に利用することが出来る。さらに、適度な硬度を有するため、他の粒状肥料との混合肥料して使用することが可能である。
【００２２】
【発明の実施の形態】
以下、実施例により本発明の製造方法の具体例及びその効果を説明するが、本発明は下記の実施例に限定されるものではない。
【００２３】
【実施例１】
天然に産するドロマイト質石灰石を１１００〜１２００℃で焼成して得られた軽焼ドロマイト（酸化カルシウム５５．４重量％、酸化マグネシウム３２．０重量％、炭酸カルシウム９．１重量％）を、最大粒子径６００μｍ以下に粉砕した粉末７．１ｋｇに対して、Ｐ2Ｏ5濃度４５．０重量％である粗製リン酸液１３．６ｋｇを添加して、（株）川田製作所製スーパーミキサー（容量１００Ｌ）で５分間混合撹拌した（両者の配合比率は、Ｐ2Ｏ5／Ｍ ＝０．３２（モル比）に相当する）。撹拌開始から２〜３分間は水蒸気が激しく発生していた。ミキサーから取り出した生成物はサラサラして非常に流動性が高く、若干の凝集体が確認できるものの、手で簡単に押しつぶせる程度のものであった。この反応によって得られた「粉末組成物Ａ」の重量は２０．８ｋｇであった。粉末組成物Ａを構成する結晶相を粉末Ｘ線回折により同定した結果、第二リン酸カルシウム無水物、第二リン酸マグネシウム三水和物と、未反応の酸化カルシウム、水酸化カルシウム、酸化マグネシウム、水酸化マグネシウムが認められた。粉末組成物Ａのク溶性Ｐ2 Ｏ5及び水溶性Ｐ2Ｏ5を肥料分析法に従い測定した結果及び両者の差を表１に示す。ク溶性Ｐ2Ｏ5の測定値中には水溶性Ｐ2Ｏ5の値も含まれるので、それらの差が実際の緩効性Ｐ2Ｏ5の含有量になる。ク溶性Ｐ2Ｏ5は第二リン酸塩由来のものである。また水溶性Ｐ2Ｏ5は主に第一リン酸塩由来のものである。
【００２４】
［参考例１］
粉末組成物Ａを１０．０ｋｇ採取してパン型造粒機に移し、Ｐ2Ｏ5濃度１０．０重量％のＨ3ＰＯ4水溶液３．０ｋｇ（Ｐ2Ｏ5０．３ｋｇに相当、粉末組成物Ａに対して３．０重量部のＰ2Ｏ5）を徐々に加えて粒径１．０〜５．０ｍｍ程度に造粒した。これを電熱式乾燥機に移し１００℃で３時間加熱乾燥して「粒状物Ａ」を得た。２．３８〜２．８３ｍｍの大きさの粒１０個を抜き取り圧壊強度を測定したところ、平均値で１．８ｋｇであった。これは指で潰すことが出来ない程の硬度であった。粒状物Ａのク溶性Ｐ2Ｏ5及び水溶性Ｐ2Ｏ5を肥料分析法に従い測定した結果及び両者の差を表１に示す。
【００２５】
【実施例２】
実施例１とは別に準備した軽焼ドロマイトを水和して得られた最大粒子径３００μｍ以下のドロマイトプラスター（水酸化カルシウム５８．５重量％、 水酸化マグネシウム３２．０重量％、炭酸カルシウム６．４重量％、酸化マグネシウム１．０重量％）１０．０ｋｇに対して、Ｐ2Ｏ5濃度４７．０重量％である粗製リン酸液１６．０ｋｇを添加して、スーパーミキサーで５分間混合した（両者の配合比率はＰ2Ｏ5／Ｍ ＝０．３７（モル比）に相当する）。反応時の様子や生成物の状態は、実施例１と同様であった。この反応によって得られた「粉末組成物Ｂ」の重量は２２．０ｋｇであった。粉末組成物Ｂを構成する結晶相を粉末Ｘ線回折により同定した結果、第二リン酸カルシウム無水物、第二リン酸マグネシウム三水和物と、未反応の水酸化カルシウム、水酸化マグネシウムが認められた。粉末組成物Ｂのク溶性Ｐ2Ｏ5及び水溶性Ｐ2Ｏ5を肥料分析法に従い測定した結果及び両者の差を表１に示す。
【００２６】
［参考例２］
粉末組成物Ｂを１０．０ｋｇ採取してパン型造粒機に移し、Ｐ2Ｏ5濃度２５．０重量％のＨ3ＰＯ4水溶液１．６ｋｇ（Ｐ2Ｏ5０．４ｋｇに相当、粉末組成物Ｂに対して４．０重量部のＰ2Ｏ5）を徐々に加えて粒径１．０〜５．０ｍｍ程度に造粒した。これを電熱式乾燥機に移し１００℃で３時間加熱乾燥して「粒状物Ｂ」を得た。参考例１と同じ方法で粒の硬度を測定した結果、圧壊強度は１．９ｋｇであり指で潰すことが出来ない程の硬度を有していた。粒状物Ｂのク溶性Ｐ2Ｏ5及び水溶性Ｐ2Ｏ5を肥料分析法に従い測定した結果及び両者の差を表１に示す。
【００２７】
【実施例３】
実施例２と同じ成分のドロマイトプラスター１０．０ｋｇに対して、Ｐ2Ｏ5濃度４７．０重量％である粗製リン酸液８．８ｋｇを添加して、スーパーミキサーで５分間混合した（両者の配合比率はＰ2Ｏ5／Ｍ ＝０．２０（モル比）に相当する）。撹拌開始から２〜３分間は、実施例１よりも水蒸気発生量が少なかった。ミキサーから取り出した生成物は埃っぽく付着・凝集性が高かった。これは、比較的多量に残存している未反応アルカリ土類金属化合物の微粉末が粉体物性に影響を与えているためと考えられる。この反応によって得られた「粉末組成物Ｃ」の重量は１４．４ｋｇであった。粉末組成物Ｃを構成する結晶相を粉末Ｘ線回折により同定した結果、第二リン酸カルシウム無水物、第二リン酸マグネシウム三水和物と、未反応の酸化マグネシウム、水酸化カルシウム、水酸化マグネシウムが認められた。粉末組成物Ｃのク溶性Ｐ2Ｏ5及び水溶性Ｐ2Ｏを肥料分析法に従い測定した結果及び両者の差を表１に示す。
【００２８】
［参考例３］
粉末組成物Ｃを１０．０ｋｇ採取してパン型造粒機に移し、Ｐ2Ｏ5濃度３０．０重量％のＨ3ＰＯ4水溶液２．７ｋｇ（Ｐ2Ｏ5０．８ｋｇに相当、粉末組成物Ｃに対して８．０重量部のＰ2Ｏ5）を徐々に加えて粒径１．０〜５．０ｍｍ程度に造粒した。これを電熱式乾燥機に移し１００℃で３時間加熱乾燥して「粒状物Ｃ」を得た。参考例２と同じ方法で粒の硬度を測定した結果、圧壊強度は１．６ｋｇであり指で力強く押なければ崩れない程の硬度であった。粒状物Ｃのク溶性Ｐ2Ｏ5及び水溶性Ｐ2Ｏ5を肥料分析法に従い測定した結果及び両者の差を表１に示す。
【００２９】
［比較例１］
実施例２と同じ成分のドロマイトプラスター１０．０ｋｇに対して、Ｐ2Ｏ5濃度４７．０重量％である粗製リン酸液２５．９ｋｇを添加して、スーパーミキサーで混合した（両者の配合比率はＰ2Ｏ5／Ｍ＝０．６０（モル比）に相当する）。この反応によって得られた「組成物Ｄ」は紛末にならず、粘性が増大して大きな塊になってしまったため、造粒出来なかった。これは、原料粗製リン酸液の添加量が過剰であるために第一リン酸塩が多量に生成してしまったことが原因であると考えられる。組成物Ｄを構成する結晶相を粉末Ｘ線回折により同定した結果、第一リン酸カルシウム一水和物、第一リン酸マグネシウム二水和物、第二リン酸カルシウム無水物、第二リン酸マグネシウム三水和物、そして僅かに未反応の水酸化カルシウム、水酸化マグネシウムの存在が認められた。組成物Ｄを１００℃で３時間加熱乾燥し、ク溶性Ｐ2Ｏ5及び水溶性Ｐ2Ｏ5を肥料分析法に従い測定した結果及び両者の差を表１に示す。ク溶性Ｐ2Ｏ5の含有量は４５．２重量％と大であるが、その中の水溶性Ｐ2Ｏ5の量も３２．７重量％と大なので、差引の緩効性Ｐ2Ｏ5の含有量は１２．５重量％に過ぎない。
【００３０】
［比較例２］
水酸化カルシウム３３．２重量％、水酸化マグネシウム１６．８重量％、炭酸カルシウム３０．９重量％、炭酸マグネシウム１８．４重量％（これらの重量比は、Ｍ（ＯＨ）2：ＭＣＯ3＝５０．３：４９．７）を含有する最大粒子径３００μｍ以下のアルカリ土類金属化合物混合粉末１０．０ｋｇに対して、Ｐ2Ｏ5濃度４７．９重量％である粗製リン酸液１４．２ｋｇを添加して、スーパーミキサーで５分間混合した（両者の配合比率はＰ2Ｏ5／Ｍ＝０．３８（モル比）に相当する）。撹拌開始から２〜３分間は、水蒸気発生とともに激しく発泡した。この反応によって得られた「組成物Ｅ」は紛末にならず、粘性が増大して大きな塊になってしまった。これは、炭酸塩とＨ3ＰＯ4の反応によって発生する熱量が少なく余剰水分の蒸発量が少ないことと、第二リン酸塩生成反応の遅延によって第一リン酸塩が多量に残存することが原因であると考えられる。組成物Ｅを構成する結晶相を粉末Ｘ線回折により同定した結果、第一リン酸カルシウム一水和物、第一リン酸マグネシウム二水和物、第二リン酸カルシウム無水物、第二リン酸マグネシウム三水和物と、未反応の炭酸カルシウム、炭酸マグネシウムが認められた。組成物Ｅを１００℃で３時間加熱乾燥し、ク溶性Ｐ2Ｏ5及び水溶性Ｐ2Ｏ5を肥料分析法に従い測定した結果及び両者の差を表１に示す。
【００３１】
［比較例３］
天然に産するドロマイト（炭酸カルシウム６０．９重量％、炭酸マグネシウム３６．８重量％）を最大粒子径３００μｍ以下に粉砕した粉末１０．０ｋｇに対して、Ｐ2Ｏ5濃度４７．９重量％である粗製リン酸液１１．５ｋｇを添加して、スーパーミキサーで５分間混合した（両者の配合比率はＰ2Ｏ5／Ｍ＝０．３７（モル比）に相当する）。この反応によって得られた「組成物Ｆ」は比較例２の組成物Ｅと同様の理由で紛末にならなかった。組成物Ｆを構成する結晶相を粉末Ｘ線回折により同定した結果、第一リン酸カルシウム一水和物、第一リン酸マグネシウム二水和物、第二リン酸カルシウム無水物、第二リン酸マグネシウム三水和物と、未反応のドロマイト、炭酸カルシウムが認められた。組成物Ｆを１００℃で３時間加熱乾燥し、ク溶性Ｐ2Ｏ5及び水溶性Ｐ2Ｏ5 を肥料分析法に従い測定した結果及び両者の差を表１に示す。
【００３２】
［比較例４］
「粉末組成物Ａ」を１０．０ｋｇ採取してパン型造粒機に移し、Ｐ2Ｏ5濃度１０．０重量％のＨ3ＰＯ4水溶液１．０ｋｇ（Ｐ2Ｏ5０．１ｋｇに相当、粉末組成物Ａに対して１．０重量部のＰ2Ｏ5）を徐々に加えて粒径１．０〜５．０ｍｍ程度に造粒した。これを電熱式乾燥機に移し１００℃で３時間加熱乾燥して「粒状物Ｇ」を得たが、粒の硬度は圧壊強度で０．３ｋｇ以下となり、指で簡単に崩れる硬度しか得られなかった。これは、添加したＨ3ＰＯ4の量が少な過ぎるため、粒同士を結合させる効果が弱いことが原因であると考えられる。
【００３３】
［比較例５］
「粉末組成物Ａ」を１０．０ｋｇ採取してパン型造粒機に移し、Ｐ2Ｏ5濃度３０．０重量％のＨ3ＰＯ4水溶液３．３ｋｇ（Ｐ2Ｏ5１．０ｋｇに相当、粉末組成物Ａに対して１０．０重量部のＰ2Ｏ5）を徐々に加えて粒径１．０〜５．０ｍｍ程度に造粒しようとしたが、粘性が増大して大きな塊になってしまった。これは、添加したＨ3 ＰＯ4の量が過剰であるため、第一リン酸塩が多量に生成したことに起因する。
【００３４】
［比較例６］
「粉末組成物Ａ」を１０．０ｋｇ採取してパン型造粒機に移し、Ｐ2Ｏ5濃度５．０重量％の清水４．０ｋｇを徐々に加えて粒径１．０〜５．０ｍｍ程度に造粒した。これを電熱式乾燥機に移し１００℃で３時間加熱乾燥して「粒状物Ｇ」を得たが、粒の硬度は圧壊強度で０．３ｋｇ以下となり、指で簡単に崩れる硬度しか得られなかった。これは、造粒助剤のＨ3ＰＯ4が存在しないため、粒同士を結合させる効果が弱いことが原因である。
【００３５】
【表１】
0004078111.tif 000002
【００３６】
得られた粒状物Ａ〜Ｃの成分値は、ク溶性Ｐ2Ｏ5が３３重量部以上、水溶性Ｐ2Ｏ5５重量部以下で、その差は３２重量％以上であった。また、これらの粒状物は人力では容易に崩せない程の硬度を有しており、粒状リン酸質肥料に適したものであった。比較例１，２，３の組成物Ｄ，Ｅ，Ｆを加熱乾燥したものを分析した結果、水溶性Ｐ2Ｏ5が多すぎるため本発明には適さなかった。
【００３７】
【発明の効果】
本発明の粉末状リン酸肥料組成物は、ク溶性Ｐ2Ｏ5成分である第二リン酸塩を主成分とするリン酸質肥料として利用できる。又、この組成物は、粉体輸送・計量時の付着・固結がほとんどないことから製造時の生産性の向上に寄与する。又、本発明に記載の製造方法を用いて造粒することによって、適度な硬度を有する粒状リン酸質肥料が得られ、施肥時に飛散したり、施肥後に雨水で流失してしまう等の問題を解決できる。更に、この粒状リン酸質肥料は、ク溶性Ｐ2Ｏ5含有量が多く、且つ水溶性Ｐ2Ｏ5 含有量が少ないため、リン酸吸収係数の高い土壌の改良用肥料として有効である。以上のような効果によって、有効資源であるＰ2Ｏ5を無駄なく利用できるため、本発明の工業的意義は大きい。